FR 2947553 A1 20110107 FR 0954566 A 20090703 ESTERS GRAS DE CELLULOSE, PROCEDE DE SYNTHESE ET UTILISATIONS La présente invention concerne des esters de cellulose particuliers, leur utilisation notamment pour la fabrication de pièces et films plastiques, ainsi qu'un procédé de synthèse. La cellulose est une matière première abondante, peu coûteuse qui présente des propriétés intéressantes pour la réalisation de nombreux produits. Toutefois, la cellulose est très hydrophile, ce qui rend son utilisation incompatible avec de nombreuses applications. Un moyen connu pour rendre hydrophobe une matière cellulosique consiste à greffer un corps gras sur ses fonctions alcools, réaction d'estérification, et de nombreux procédés ont été proposés pour réaliser un tel greffage. Ces procédés permettent d'obtenir des esters cellulosiques à chaînes grasses qui présentent des propriétés intéressantes d'hydrophobicité. En fonction des procédés utilisés, les esters de cellulose présentent des propriétés physico-chimiques variables. Une propriété particulièrement étudiée 15 est la thermoplasticité de ces composés. Avec les procédés d'estérification actuels, seuls les esters gras de cellulose hautement substitués présentent des propriétés thermoplastiques intéressantes. Plus la cellulose est substituée, c'est-à-dire plus le degré de substitution tend vers 3, plus les températures de transitions thermiques sont 20 basses, comme représenté sur la figure 1. Or, la préparation d'esters gras de cellulose hautement substitués (avec un degré de substitution généralement compris entre 1 et 3) requiert généralement l'utilisation de composés très réactifs tels que des chlorures d'acyle et la présence de solvants toxiques comme la pyridine. Ces procédés ne sont donc pas satisfaisants car ils utilisent des réactifs gras nocifs et des solvants volatils dangereux pour l'environnement, et coûteux. De plus les esters avec un degré de substitution élevé sont constitués majoritairement de chaînes grasses. Par exemple un stéarate de cellulose avec un degré de substitution de 3 est composé de 84% de chaînes grasses et de 16% de cellulose seulement. Or lorsqu'on utilise des acides gras pour substituer la cellulose, ceux-ci sont issus d'huiles végétales comestibles, ce qui pose des problèmes importants car les esters gras de cellulose entrent alors en compétition directe avec les cultures alimentaires et la capacité de production des matières premières est limitée comparée aux quantités consommées. Au contraire, les esters gras de cellulose à faibles degrés de substitution sont constitués majoritairement de cellulose. Ils peuvent être synthétisés dans des conditions sans solvant à haute température généralement en présence de catalyseurs en milieu émulsionné. Toutefois, malgré des propriétés remarquables, notamment d'hydrophobicité, d'absorption sélective et de perméabilité au gaz, les esters obtenus présentent une très faible thermoplasticité, nécessitant des températures très supérieures à 250°C pour les faire fondre, si bien qu'ils ne peuvent pas être utilisés en tant que matière thermoplastique. En outre dans tous les procédés existants, ne recourant pas à un solvant de la cellulose, l'estérification n'est pas homogène et les corps gras greffés sur les fonctions OH de la cellulose ne sont pas répartis ni sur l'ensemble des chaînes ni tout le long de la chaîne. C'est pourquoi l'objectif de la présente invention est de pallier les inconvénients de l'art antérieur en proposant des esters gras de cellulose présentant un faible degré de substitution ainsi qu'un caractère thermoplastique poussé, obtenu dans des conditions douces, sans solvant volatil ou réactif nocif. L'invention vise en particulier des esters gras de cellulose issus de l'estérification d'une matière cellulosique par des acides gras, présentant un degré de substitution inférieur à 0,3 et une température de transition vitreuse inférieure à 180°C. Par ester gras de cellulose au sens de la présente invention, on entend le produit de réaction entre la cellulose ou une matière lignocellulosique et un agent acylant, choisi notamment parmi les acides gras ou les anhydrides d'acides gras. Les esters gras de cellulose selon l'invention sont constitués par moins de 17% de chaînes grasses, voire moins de 1%, si bien qu'ils n'entrent pas ou peu en compétition avec le secteur agroalimentaire, tout en présentant un caractère thermoplastique qui permet leur utilisation dans de nombreux domaines. Ces esters gras de cellulose sont susceptibles d'être obtenus par un procédé de synthèse particulier qui constitue un autre aspect de l'invention. Ce procédé consiste à faire réagir une matière lignocellulosique avec un acide gras dans un liquide ionique, en présence d'un catalyseur non acide. Avantageusement il s'agit d'un procédé écologique, à faible impact environnemental et efficace aboutissant à la synthèse d'esters gras de cellulose présentant à la fois un caractère thermoplastique, un faible degré de substitution et une répartition homogène de l'estérification. On sait que les liquides ioniques constituent de bons solvants de la cellulose, faiblement toxiques, non volatils et aisément recyclables. Ils sont utilisés notamment pour réaliser des réactions sur la cellulose comme l'éthérification ou l'hydrolyse enzymatique. Dans la demande WO-2008/100566, les liquides ioniques sont également utilisés pour l'estérification de la cellulose avec des chlorures d'acyle, mais les esters obtenus présentent des degrés de substitution élevés, ce qui pose les inconvénients exposés précédemment. Selon l'invention, l'association spécifique cellulose, liquide ionique, acide gras ou anhydride d'acides gras et catalyseur non acide permet d'obtenir des esters gras de cellulose présentant à la fois un faible degré de substitution, une répartition homogène sur l'ensemble de la chaîne de cellulose de l'estérification, et un caractère thermoplastique poussé. Par matière lignocellulosique on entend toute matière riche en cellulose pouvant contenir minoritairement des hémicelluloses et des lignines. La cellulose pure sans composé mineur est bien entendu préférée. Par liquide ionique on entend tout composé ionique ayant une température de 10 fusion inférieure à 100°C. Par degré de substitution on entend le nombre moyen de groupements hydroxyles fonctionnalisés par unité d'anhydroglucose dans le polymère cellulosique. Les esters gras de cellulose obtenus selon l'invention peuvent être utilisés en 15 tant que polymères thermoplastiques, notamment pour la formation de pièces massives et films plastiques. D'autres caractéristiques et avantages de l'invention ressortiront de la description en détail qui va suivre, description donnée à titre d'exemple uniquement, en regard notamment des dessins annexés sur lesquels 20 - la figure 1 représente l'évolution de la température de transition vitreuse en fonction du degré de substitution d'esters gras de cellulose de l'art antérieur, - la figure 2 représente les analyses thermiques dynamiques (DMA) des esters gras de cellulose selon l'invention, - la figure 3 représente le spectre RMN de la cellulose et d'un ester gras de 25 cellulose selon l'invention, L'invention vise donc un ester gras de cellulose présentant un degré de substitution inférieur à 0,3 et une température de transition vitreuse inférieure à 180°C. Préférentiellement il s'agit d'un ester gras de cellulose présentant un degré de substitution inférieur à 0,1 et une température de transition vitreuse comprise entre 60 et 180°C. A titre d'exemple il peut s'agir d'un ester gras de cellulose présentant un degré de substitution de 3,6.10-2 et une température de transition vitreuse de 165°C. Les esters gras de cellulose selon l'invention sont susceptibles d'être obtenus par réaction de matière lignocellulosique avec un acide gras dans un liquide ionique en présence d'un catalyseur non acide. Le liquide ionique peut être choisi parmi les liquides ioniques connus par l'homme de l'art comme solvants de la cellulose. Préférentiellement il s'agit 1-butyl-3-methylimidazolium chloride (BMIMCI). Le catalyseur non acide peut être choisi parmi les sels d'acides carboxyliques. Un catalyseur particulièrement adapté est le Laurate de potassium. Préférentiellement la quantité de catalyseur non acide utilisé pour la réaction correspond à entre 0,01 et 0,1 Equivalent par OH de la matière lignocellulosique. Très préférentiellement elle correspond à 10-2 Equivalent par OH de la matière lignocellulosique. L'acide gras peut être choisi parmi tous les acides gras. Préférentiellement il s'agit d'un acide gras comprenant au moins 8 carbones. Selon un mode réalisation particulièrement adapté de la présente invention, l'acide gras est l'acide octanoïque. A la place de l'acide gras il est possible d'utiliser sa forme anhydre, mais pas un chlorure d'acyle car son utilisation peut conduire à la dégradation du polymère à cause de la libération d'acide chlorhydrique lors de la réaction. L'anhydride ne détruit pas la cellulose et ne pollue pas le milieu par un sous-produit superflu. L'acide gras est préférentiellement ajouté en excès par rapport à la matière lignocellulosique. La quantité d'acide gras utilisé pour la réaction correspond peut être comprise entre 1 et 20 Equivalent par OH de la matière lignocellulosique. De façon préféré elle correspond à 10 Equivalent par OH de la cellulose. Le procédé selon l'invention peut consister à dissoudre la cellulose dans le liquide ionique puis à ajouter l'acide gras dans cette solution de cellulose en présence du catalyseur non acide. Le matière lignocellulosique peut être présente à entre 0,1 et 10% en masse dans le liquide ionique avant réaction, préférentiellement à 2%. Avantageusement l'utilisation du liquide ionique dans ces conditions, permet à la réaction de s'effectuer dans un milieu homogène, puisque la cellulose est 10 complètement dissoute. Le procédé selon l'invention peut comprendre au moins les étapes suivantes dissolution de la matière lignocellulosique dans le liquide ionique, ajout d'acide gras dans cette solution de cellulose, en présence du catalyseur non acide, 15 maintien de la température de réaction pendant une durée donnée et sous agitation, précipitation de l'ester de cellulose formé en versant le milieu réactionnel dans de l'éthanol, et filtrations et purifications. 20 La température de la réaction est de façon préférée inférieure à 180°C, pour éviter la dégradation de la cellulose dans le liquide ionique. De même elle est préférentiellement supérieure à 60°C, encore plus préférentiellement supérieure à 100°C afin d'assurer l'état fondu du liquide ionique. Une température de réaction particulièrement adaptée est comprise entre 115 et 130°C. 25 Le procédé selon l'invention permet donc d'obtenir des esters gras de cellulose particuliers, présentant : - un degré de substitution inférieur à 0,3 , préférentiellement compris entre 0,2.10-2 et 30.10-2, et - une température de transition vitreuse comprise entre 60 et 180°C, c'est-à-dire un caractère thermoplastique à faible température, qui permet de les utiliser en tant que matériaux thermoplastiques. Ce caractère thermoplastique inhabituel peut s'expliquer par une homogénéité du 5 greffage des chaînes grasses le long de la cellulose et de la désorganisation de la cellulose après solubilisation dans le liquide ionique. Ces deux phénomènes sont la conséquence de la dissolution de la cellulose dans le liquide ionique et de l'utilisation du système réactionnel faisant appel à un catalyseur non ionique en association. 10 Les esters gras de cellulose obtenus selon l'invention peuvent être utilisés en tant que matériau thermoplastique hydrophobe, en particulier pour la réalisation de pièces massives telles que des pièces obtenues par extrusion ou par thermoinjection comme par exemple des cadres de fenêtres des jouets, des emballages, etc. 15 L'invention est maintenant décrite en regard d'un exemple particulier de l'invention. Dans cet exemple, on fait réagir de l'acide octanoïque sur la cellulose (Cell-OH) en présence de Laurate de potassium (KL) dans du BMIMCI. La réaction qui se produit est la suivante OH KL BIOI 20 La réaction est réalisée en réacteur batch en excès d'acide octanoïque (10 Equivalent par OH de cellulose) avec une solution de cellulose dans le liquide ionique de 2% en masse et en présence de Laurate de potassium (10-2 Equivalent par OH de la cellulose) à 125°C. La durée de la réaction est de 3 heures. 25 A la fin de la réaction, on réalise la précipitation de la cellulose modifiée en versant le milieu réactionnel dans une grande quantité d'éthanol. CellùOH + tell + H20 La purification du solide synthétisé après filtration est réalisée par extraction sous pression (A.S.E.) par éthanol à 120°C et sous 100 bars. Le procédé de synthèse comporte la mise en oeuvre des étapes suivantes - dissolution de la cellulose dans le BMIMCI à 125°C sous agitation (500 tr/min) pour une proportion de 2 g de cellulose pour 100 g de liquide ionique, - lorsque la cellulose est totalement dissoute, ajout du catalyseur (le laurate de potassium) et de l'agent acylant (l'acide octanoïque) au milieu à 125°C et sous agitation (500 tr/min), - après 3 heures de réaction, refroidissement du milieu avant de le verser dans une grande quantité d'éthanol sous agitation (500 tr/min) afin de précipiter l'ester de cellulose formé, - filtration du solide sur un filtre Buchner, - purification du solide à l'aide d'un soxhlet à l'éthanol pendant plusieurs heures ou à l'aide d'un appareil ASE à l'éthanol en effectuant 4 cycles de purification à 120°C et sous 100 bars (chauffage de la matière pendant 5 min et mise en contact avec le solvant pendant 5 min), et - séchage de l'ester de cellulose synthétisé à l'étuve à 103°C pendant une nuit. Le liquide après filtration peut être récupéré, l'éthanol évaporé et le restant recyclé pour une utilisation ultérieure. Les esters gras de cellulose synthétisés par ce procédé possèdent un degré de substitution maximum de 3,6.10-2 (déterminé par une méthode chromatographique objet d'une publication) et des températures de transition vitreuse révélées par des analyses DMA (Analyse Dynamique Mécanique). Les analyses élémentaires effectuées sur les esters de cellulose synthétisés prouvent l'absence de liquides ioniques résiduels. Cela exclut l'hypothèse d'un effet plastifiant du BMIMCI. Les analyses thermiques (bMA), représentées sur la figure 2, de ces esters gras de cellulose à faible degré de substitution synthétisés selon l'invention, montrent deux transitions viscoélastiques (à 70°C et à 165°C), la première étant une transition bêta et la seconde étant la transition vitreuse. Les esters gras de cellulose obtenus présentent donc un degré de substitution de 3,6.10-2 et une température de transition vitreuse de 165°C. Or, les esters gras de cellulose de l'art antérieur, présentant un degré de substitution de 3,6.10-2 ont une température de transition vitreuse supérieure à 250°C, et ceux présentant une température de transition vitreuse de 165°C, ont un degré de substitution compris entre 2 et 3. L'analyse RMN des esters gras de cellulose obtenus selon l'invention, représentée sur la figure 3, confirme le greffage par liaisons covalente des chaînes grasses sur la cellulose. Le thermopressage à 170°C sous 50 bars permet d'obtenir des matériaux 15 montrant la fusion et la cohésion des grains les uns aux autres. Selon une variante de l'invention, le même procédé a été réalisé en remplaçant l'acide octanôique par l'anhydride octanoïque. Les résultats obtenus montrent un degré de substitution de 0,26 et une température de transition vitreuse de 75°C. REVENDICATIONS1. Ester gras de cellulose, caractérisé en ce qu'il présente un degré de substitution inférieur à 0,3 et une température de transition vitreuse inférieure à 180°C. 2. Ester gras de cellulose, caractérisé en ce qu'il présente un degré de 5 substitution inférieur à 0,1 et une température de transition vitreuse comprise entre 60°C et 180°C. 3. Procédé de synthèse d'un ester gras de cellulose selon la revendication 1 ou 2, par réaction d'une matière lignocellulosique avec un acide gras dans un liquide ionique en présence d'un catalyseur non acide. 10 4. Procédé de fabrication d'un ester gras de cellulose selon la revendication 3, caractérisé en ce que l'acide gras est un acide gras comprenant au moins 8 carbones. 5. Procédé de fabrication d'un ester gras de cellulose selon l'une des revendications 3 ou 4, caractérisé en ce que le liquide ionique est le 1-butyl-3-15 methylimidazolium chloride. 6. Procédé de synthèse d'un ester gras de cellulose selon l'une des revendications 3 à 5, caractérisé en ce que le catalyseur non acide est le laurate de potassium. 7. Procédé de fabrication d'un ester gras de cellulose selon l'une des 20 revendications 3 à 6, caractérisé en ce que l'acide gras est l'acide octanoïque. 8. Procédé de fabrication d'un ester gras de cellulose selon l'une des revendications 3 à 7, caractérisé en ce que l'acide gras est sous forme anhydride. 9. Procédé de fabrication d'un ester gras de cellulose selon l'une des revendications 3 à 8, caractérisé en ce que la matière lignocellulosique est présente entre 0,1% et 107. en masse dans le liquide ionique avant réaction. 10. Procédé de fabrication d'un ester gras de cellulose selon l'une des revendications 3 à 9, caractérisé en ce qu'il comprend au moins les étapes suivantes - dissolution de la matière lignocellulosique dans le liquide ionique, et - ajout d'acide gras dans cette solution de cellulose en présence du catalyseur non acide. 11. Procédé de fabrication d'un ester gras de cellulose selon l'une des revendications 3 à 10, caractérisé en ce qu'il comprend au moins les étapes suivantes : - dissolution de la matière lignocellulosique dans le liquide ionique, - ajout d'acide gras dans cette solution de cellulose, en présence du catalyseur non acide, - maintien de la température de réaction pendant une durée donnée et sous agitation, - précipitation de l'ester de cellulose formé en versant le milieu réactionnel dans de l'éthanol, et - filtrations et purifications. 12. Utilisation d'un ester gras de cellulose selon la revendication 1 ou 2, en tant que matériau plastique hydrophobe pour la fabrication de pièces plastiques.